(57)【要約】【課題】４００℃以上の高温に耐えるとともに（耐熱性）、安全性に優れた塗料組成物および塗料被覆金属材料を提供することを課題とする。【解決手段】カルボキシル基を含む水性樹脂と、アルカリ金属イオンを含むケイ酸塩化合物と、非イオン性界面活性剤と、を含み、前記アルカリ金属は、リチウム、ナトリウム、カリウムのいずれか１種類であって、前記水性樹脂の含有比率は、固形分換算で前記ケイ酸塩化合物１００質量部に対し、８０質量部以上１０００質量部以下であって、ｐＨ７．０以上であることを特徴とする。【選択図】なし【特許請求の範囲】
【請求項１】
カルボキシル基を含む水性樹脂と、アルカリ金属イオンを含むケイ酸塩化合物と、非イオン性界面活性剤と、を含み、
前記アルカリ金属は、リチウム、ナトリウム、カリウムのいずれか１種類であって、
前記水性樹脂の含有比率は、固形分換算で前記ケイ酸塩化合物１００質量部に対し、８０質量部以上１０００質量部以下であって、
ｐＨ７．０以上であることを特徴とする塗料組成物。
【請求項２】
エポキシ基を含むシランカップリング剤を固形分換算で０．０５質量％以上５．０質量％以下、および、平均粒径が１ｎｍ以上１００ｎｍ以下のコロイダルシリカを固形分換算で５．０質量％以上１２．０質量％以下、の少なくともいずれか一方を含むことを特徴とする請求項１に記載の塗料組成物。
【請求項３】
平均粒径が０．３μｍ以上３０．０μｍ以下の樹脂ビーズを固形分換算で１．０質量％以上３０．０質量％未満含むことを特徴とする請求項１または請求項２に記載の塗料組成物。
【請求項４】
金属材料と、当該金属材料の表面に形成され請求項１乃至請求項３のいずれか１項に記載の塗料組成物からなる皮膜と、を備えることを特徴とする塗料被覆金属材料。
【請求項５】
前記金属材料と前記皮膜の間に下地皮膜が形成されたものであることを特徴とする請求項４に記載の塗料被覆金属材料。
【発明の詳細な説明】
【技術分野】
【０００１】
本発明は、塗料組成物およびこれを用いた塗料被覆金属材料に係り、特に、自動車の排気系部材、家電製品の耐熱構造部材などの高温環境下で使用される金属部材に用いられる塗料組成物および塗料被覆金属材料に関する。
【背景技術】
【０００２】
自動車の排気系部材や家電製品の耐熱構造部材などの高温環境下で使用される金属部材には、意匠性、耐食性、機能性を付与するために、表面処理が施される。
この表面処理は、金属材料を製品形状に成形した後、当該金属材料表面に耐熱性の高い無機皮膜を形成する方法やシリコーン樹脂皮膜を形成する方法により行われている。しかし、無機皮膜を形成する方法では、成膜コストが高くなってしまい、一方、シリコーン樹脂皮膜を形成する方法では、使用する塗料のコストが高くなってしまう。加えて、従来、塗料は有機溶剤系のものが主流であったが、環境配慮の観点から、水系塗料への切り替えが望まれている。
【０００３】
上記のような事情を考慮し、耐熱性に優れた塗料や塗料被覆金属材料に関して、以下のような様々な提案がなされている。
例えば、特許文献１には、アルカリケイ酸系ガラス水溶液に粒子状充填材、四フッ化系フッ素樹脂を配合してなる複合皮膜が形成された塗装金属板が提案されている。
【０００４】
また、特許文献２には、ポリエーテルサルフォン樹脂の下塗り層の上に、四フッ化系フッ素樹脂を含有するポリエーテルサルフォン樹脂が形成された耐熱性塗装金属板が提案されている。
【先行技術文献】
【特許文献】
【０００５】
【特許文献１】特開２０００−３１９５７５号公報
【特許文献２】特許第３３６１２８１号公報
【発明の概要】
【発明が解決しようとする課題】
【０００６】
特許文献１および特許文献２に係る技術は、いずれも、ガスレンジや電子レンジ等といった耐熱性が要求される部材用の金属板に関する技術である。したがって、特許文献１および特許文献２に記載された塗料は、耐熱性に関して一定の水準を満たす塗料である。
しかし、特許文献１および特許文献２に記載された塗料は、当該塗料を被覆させた金属材料について高温環境下で長時間使用した場合、当該塗料中のフッ素樹脂が分解してしまい、毒性の強いフッ素ガスを発生させるおそれがある。
つまり、特許文献１および特許文献２に記載された塗料は、耐熱性と安全性とを両立させるものではなかった。
【０００７】
そこで、本発明は、４００℃以上の高温に耐えるとともに（耐熱性）、安全性に優れた塗料組成物および塗料被覆金属材料を提供することを課題とする。
【課題を解決するための手段】
【０００８】
本発明者らは、前記課題を解決するために鋭意研究を行った結果、塗料に水性樹脂とケイ酸塩化合物と界面活性剤とを含有させるとともに、水性樹脂とケイ酸塩化合物との含有割合、ケイ酸塩化合物の種類、塗料のｐＨを特定することにより、前記課題を解決できることを見出し、本発明を完成するに至った。
【０００９】
すなわち、本発明に係る塗料組成物は、カルボキシル基を含む水性樹脂と、アルカリ金属イオンを含むケイ酸塩化合物と、非イオン性界面活性剤と、を含み、前記アルカリ金属は、リチウム、ナトリウム、カリウムのいずれか１種類であって、前記水性樹脂の含有比率は、固形分換算で前記ケイ酸塩化合物１００質量部に対し、８０質量部以上１０００質量部以下であって、ｐＨ７．０以上であることを特徴とする。
【００１０】
このように、本発明に係る塗料組成物は、カルボキシル基を含む水性樹脂と、アルカリ金属イオンを含むケイ酸塩化合物と、を含むとともに、水性樹脂とケイ酸塩化合物との含有割合、ケイ酸塩化合物の種類を特定しているので、当該塗料組成物を金属材料に塗布して皮膜を形成させた場合、耐熱性を向上させることができるとともに、４００℃以上の高温環境下での使用時において、毒性の強いフッ素ガスを発生させるおそれもない。
また、本発明に係る塗料組成物は、非イオン性界面活性剤を含むとともに、ｐＨを７．０以上としていることから、塗料の安定性（貯蔵時の安定性）に優れるとともに、当該塗料組成物を金属材料に塗布した場合、塗装外観を優れたものとすることができる。
【００１１】
また、本発明に係る塗料組成物は、水性樹脂とケイ酸塩化合物とを含んで構成されることから、当該塗料組成物を金属材料に塗布し所定の条件で焼付けを行った場合であっても、耐熱性、加工性は低下せず、大量生産性の面でも優れる。
また、本発明に係る塗料組成物は、含有する水性樹脂とケイ酸塩化合物がいずれも安価で入手可能であるとともに、塗料組成物の調整には何ら特殊な方法を必要としないため、コスト面でも優れる。
なお、特許文献２に記載されたポリエーテルサルフォン樹脂は、エンジニアリングプラスチックとして広く知られているが、塗料化が難しい樹脂であるとともに、塗料コストが高価であることから、塗料化の容易性およびコスト面においても、本発明に係る塗料組成物の方が優位である。
【００１２】
また、本発明に係る塗料組成物は、エポキシ基を含むシランカップリング剤を固形分換算で０．０５質量％以上５．０質量％以下、および、平均粒径が１ｎｍ以上１００ｎｍ以下のコロイダルシリカを固形分換算で５．０質量％以上１２．０質量％以下、の少なくともいずれか一方を含むことが好ましい。
【００１３】
このように、本発明に係る塗料組成物は、シランカップリング剤、および、コロイダルシリカの少なくともいずれか一方を所定量含むことから、塗料の安定性をさらに優れたものとする（長期安定性を向上させる）ことができる。
【００１４】
また、本発明に係る塗料組成物は、平均粒径が０．３μｍ以上３０．０μｍ以下の樹脂ビーズを固形分換算で１．０質量％以上３０．０質量％未満含むことが好ましい。
このように、本発明に係る塗料組成物は、所定の平均粒径の樹脂ビーズを所定量含むことから、当該塗料組成物を金属材料に塗布した場合、耐熱光沢性を優れたものとすることができる。
【００１５】
本発明に係る塗料被覆金属材料は、金属材料と、当該金属材料の表面に形成され前記塗料組成物からなる皮膜と、を備えることを特徴とする。
このように、本発明に係る塗料被覆金属材料は、金属材料表面に前記塗料組成物が塗布されることで形成された皮膜を備えることにより、安全に耐熱性を向上させることができる。
【００１６】
また、本発明に係る塗料被覆金属材料は、前記金属材料と前記皮膜の間に下地皮膜が形成されたものであることが好ましい。
このように、本発明に係る塗料被覆金属材料は、下地皮膜を備えることにより、金属材料に対する皮膜の密着性を向上させるとともに、耐食性も向上させることができる。
【発明の効果】
【００１７】
本発明に係る塗料組成物は、水性樹脂と、ケイ酸塩化合物と、を所定の含有割合で含むとともに、ケイ酸塩化合物の種類を特定しているので、当該塗料組成物を金属材料に塗布して皮膜を形成させた場合、４００℃以上の高温に耐えることができるとともに（耐熱性）、高温環境下での使用時において、毒性の強いフッ素ガスを発生させず、安全性にも優れる。
【００１８】
本発明に係る塗料被覆金属材料は、金属材料表面に前記塗料組成物からなる皮膜を備えることにより、安全に耐熱性を向上させることができ、耐熱性と安全性とを両立させることができる。
【図面の簡単な説明】
【００１９】
【図１】本発明に係る塗料被覆金属材料の第１実施形態を示す断面模式図である。
【図２】本発明に係る塗料被覆金属材料の第２実施形態を示す断面模式図である。
【図３】本発明に係る塗料被覆金属材料の第３実施形態を示す断面模式図である。
【図４】本発明に係る塗料被覆金属材料の第１〜３実施形態の変形例を示す断面模式図である。
【発明を実施するための形態】
【００２０】
以下、適宜図面を参照して、本発明に係る塗料組成物およびこれを用いた塗料被覆金属材料を実施するための形態（実施形態）について説明する。
なお、第２実施形態および第３実施形態を説明するに際して、既に説明した実施形態と共通する構成については説明を省略し、相違する構成を中心に説明する。
【００２１】
［第１実施形態］
（塗料組成物）
第１実施形態に係る塗料組成物（以下、単に、塗料ともいう）は、カルボキシル基を含む水性樹脂（以下、適宜、水性樹脂という）と、アルカリ金属イオンを含むケイ酸塩化合物（以下、適宜、ケイ酸塩化合物という）と、非イオン性界面活性剤と、を含み、水性樹脂とケイ酸塩化合物との含有割合、ケイ酸塩化合物の種類、塗料組成物のｐＨを特定したものであることを特徴とする。
【００２２】
カルボキシル基を含む水性樹脂とは、例えば、アクリル樹脂、エチレン樹脂、エポキシ樹脂、ポリエステル樹脂、ウレタン樹脂、ＰＶＡ（ポリビニルアルコール）、ＰＥＯ（ポリエチレンオキサイド）、ＣＭＣ（カルボキシメチルセルロース）、ポリアクリル酸ナトリウム、ポリアクリル酸アンモニウムなどのアクリル酸高分子、エチレン酸アクリル酸共重合高分子、エチレン酸メタクリル酸共重合高分子などのアクリル酸共重合高分子等であり、これらの中から選択される１種類を用いることもできるし、２種類以上を混合して用いることもできる。
なお、カルボキシル基を含むと規定している理由は、ケイ酸塩化合物の金属イオンと反応して造膜するためである。
【００２３】
アルカリ金属イオンを含むケイ酸塩化合物とは、例えば、ケイ酸リチウム、ケイ酸ナトリウム、ケイ酸カリウム等であり、これらの中から選択される１種類を用いることもできるし、２種類以上を混合して用いることもできる。
そして、ケイ酸塩化合物に含有されるアルカリ金属は、リチウム、ナトリウム、カリウムから選ばれるいずれか１種類である。これらのアルカリ金属は、入手が容易であるとともに、安価に準備することができるため、塗料コストの向上を抑制でき、その結果、塗料を大量生産に適するものとすることができる。
【００２４】
水性樹脂とケイ酸塩化合物との含有割合については、ケイ酸塩化合物１００質量部に対し、水性樹脂が固形分換算で８０質量部以上１０００質量部以下である。これは、水性樹脂が８０質量部未満であると成膜できず（皮膜を形成することができず）、１０００質量部を超えると十分な耐熱性が得られないからである。
なお、ケイ酸塩化合物１００質量部に対し、水性樹脂は２５０質量部以上であることが好ましい。
【００２５】
非イオン性界面活性剤とは、例えば、エステル型、エーテル型、エーテル・エステル型、脂肪酸アルカノールアミド、アルキルポリグルコシド等であり、これらの中から選択される１種類を用いることもできるし、２種類以上を混合して用いることもできる。
非イオン性界面活性剤の含有量は、特に制限されないが、塗料の安定性向上の観点より、固形分換算で０．１質量％以上であることが好ましく、耐熱性確保の観点より、５質量％以下であることが好ましい。
なお、非イオン性と規定している理由は、イオン性界面活性剤を用いると塗料がゲル化してしまうが、非イオン性界面活性剤を用いると無機成分と有機成分とが塗料中で分散し塗料がゲル化しないというものである。
【００２６】
塗料組成物のｐＨは、７．０以上である。これは、塗料組成物のｐＨが７．０未満であると、塗料中の水素イオンとアルカリ金属イオンとが直ちに反応し、塗料がゲル化してしまうからである。なお、塗料組成物のｐＨが７．０未満になってしまう場合には、塗料組成物のｐＨが７．０以上になるように、水酸化リチウム、水酸化ナトリウム、水酸化カリウム、アンモニア水等で混合する前の各溶液のｐＨを予め調整しておけばよい。
また、塗料組成物のｐＨは、１２未満であることが好ましい。これは、塗料組成物のｐＨが１２以上となると、金属材料が腐食してしまう場合があるためである。なお、塗料組成物のｐＨが１２以上となってしまう場合は、塩酸、酢酸、硝酸等で混合する前の各溶液のｐＨを予め調整するか、あるいは混合溶液のｐＨを調整しておけばよい。
【００２７】
なお、塗料組成物の上記以外の物質については、特に制限されず、従来公知の塗料を構成する溶媒等を使用すればよい。例えば、プレス成形性を高めるためにカルナウバワックス、ポリエチレンワックス、マイクロクリスタリンワックスなどの潤滑剤を一種または二種以上含有させることができる。また、塗装性を確保するため、流動性調整剤、レベリング剤、ワキ防止剤、防腐剤、安定化剤、耐ブロッキング防止剤などを含有させることができる。
【００２８】
（塗料被覆金属材料）
図１に示すように、第１実施形態に係る塗料被覆金属材料１Ａは、金属材料２と、金属材料２の表面に第１実施形態に係る塗料組成物からなる皮膜３と、を備えることを特徴とする。
塗料被覆金属材料１Ａは、第１実施形態に係る塗料組成物で形成された皮膜３を備えることにより、安全に塗料被覆金属材料１Ａの耐熱性を向上させることができ、耐熱性と安全性とを両立させることができる。
【００２９】
ここで、金属材料２の金属種は、例えば、炭素鋼、ステンレス鋼、アルミニウム、アルミニウム合金、マグネシウム、マグネシウム合金、銅、銅合金等である。また、金属材料２は、例えば、型材、棒材、線材、条、板材等の形状を呈するものであり、焼結品等であってもよい。
なお、このような金属材料２の金属種、形状等は、特に制限はなく、目的に応じて選択すればよい。
【００３０】
［第２実施形態］
（塗料組成物）
第２実施形態に係る塗料組成物は、第１実施形態に係る塗料組成物に、エポキシ基を含むシランカップリング剤が所定量含有されている、または、所定の平均粒径のコロイダルシリカが所定量含有されている、または、シランカップリング剤およびコロイダルシリカの両方がそれぞれ所定量含有されていることを特徴とする。
【００３１】
エポキシ基を含むシランカップリング剤（以下、適宜、シランカップリング剤という）とは、例えば、２−(３，４−エポキシシクロヘキシル)エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシラン等であり、これらの中から選択される１種類を用いることもできるし、２種類以上を混合して用いることもできる。
なお、エポキシ基を含むと規定している理由は、エポキシ基以外の官能基を含むシランカップリング剤では、塗料の長期安定性が得られないばかりか、皮膜の反応性が悪くなり所定の皮膜性能が得られないというものである。
【００３２】
そして、シランカップリング剤の含有量は、固形分換算で０．０５質量％以上５．０質量％以下であることが好ましい。これは、シランカップリング剤の含有量が０．０５質量％未満であると、塗料の長期安定性が得られず、一方、５．０質量％を超えると、塗料の長期安定性の向上という効果が飽和するとともに、皮膜の反応性が悪くなり所定の皮膜性能が得られなくなってしまうからである。
なお、シランカップリング剤の含有量は、０．２質量％以上２．０質量％以下であることがさらに好ましい。
【００３３】
コロイダルシリカの含有量は、固形分換算で５．０質量％以上１２．０質量％以下であることが好ましい。これは、コロイダルシリカの含有量が５．０質量％未満であると、塗料の長期安定性が得られず、一方、１２．０質量％を超えると、造膜性が低下する（皮膜が形成され難くなる）からである。
なお、コロイダルシリカの含有量は、７．０質量％以上１０．０質量％以下であることがさらに好ましい。
【００３４】
また、コロイダルシリカの平均粒径は、１ｎｍ以上１００ｎｍ以下であることが好ましい。これは、コロイダルシリカの平均粒径が１ｎｍ未満であると、粒径が小さすぎて塗料の長期安定性が得られず、一方、１００ｎｍを超えると、塗料の増粘が助長され過ぎてしまい、塗料の安定性改善効果が得られないからである。
なお、コロイダルシリカの平均粒径は、２０ｎｍ以下であることがさらに好ましく、６ｎｍ以下であることが特に好ましい。
【００３５】
ここで、コロイダルシリカの粒径には通常分布がある。本発明におけるコロイダルシリカの粒径は、レーザー回折式粒度分布測定器等で測定した積算体積５０％粒径をいう。
【００３６】
（塗料被覆金属材料）
図２に示すように、第２実施形態に係る塗料被覆金属材料１Ｂは、金属材料２と、金属材料の表面に第２実施形態に係る塗料組成物からなる皮膜３と、を備えることを特徴とする。そして、皮膜３には、シランカップリング剤およびコロイダルシリカ４の少なくともいずれか一方が含有されている。
【００３７】
［第３実施形態］
（塗料組成物）
第３実施形態に係る塗料組成物は、第１実施形態または第２実施形態に係る塗料組成物に、所定の平均粒径の樹脂ビーズが所定量含有されていることを特徴とする。
【００３８】
樹脂ビーズとは、例えば、ウレタン微粒子、アクリル系微粒子、シリコーン微粒子、ポリスチレン微粒子等であり、これらの中から選択される１種類を用いることもできるし、２種類以上を混合して用いることもできる。
【００３９】
そして、樹脂ビーズの含有量は、固形分換算で１．０質量％以上３０．０質量％未満であることが好ましい。これは、樹脂ビーズの含有量が１．０質量％未満であると、含有量が少なすぎて耐熱光沢性の改善という効果が認められず、一方、３０．０質量％以上であると、塗料が増粘して塗布（塗装）作業が困難になるため、外観不良を引き起こし、その結果として耐熱光沢性が低下することとなるからである。
なお、樹脂ビーズの含有量は、４．０質量％以上２９．０質量％以下がさらに好ましく、５．０質量％以上２７．０質量％以下が特に好ましい。
【００４０】
また、樹脂ビーズの平均粒径は、０．３μｍ以上３０．０μｍ以下であることが好ましい。これは、樹脂ビーズの平均粒径が０．３μｍ未満であると、粒径が小さすぎて耐熱光沢性の改善という効果が認められず、３０μｍを超えると、粒径が大きすぎて皮膜表面が粗面化されるため、耐熱光沢性が低下してしまうからである。
なお、樹脂ビーズの平均粒径は、０．３μｍ以上１５．０μｍ以下であることがさらに好ましい。
【００４１】
ここで、樹脂ビーズの粒径には通常分布がある。本発明における樹脂ビーズの粒径は、樹脂ビーズを水系溶媒等に分散させたコロイドの状態で、レーザー回折式粒度分布測定器等で測定した積算体積５０％粒径をいう。
【００４２】
（塗料被覆金属材料）
図３に示すように、第３実施形態に係る塗料被覆金属材料１Ｃは、金属材料２と、金属材料２の表面に第３実施形態に係る塗料組成物からなる皮膜３と、を備えることを特徴とする。そして、皮膜３には、樹脂ビーズ５が含有されている。
塗料被覆金属材料１Ｃは、樹脂ビーズ５を含有する塗料組成物で形成された皮膜３を備えることにより、塗料被覆金属材料１Ｃの耐熱光沢性を優れたものとすることができる。
なお、皮膜３には、さらに、シランカップリング剤およびコロイダルシリカ４の少なくともいずれか一方が含有されていてもよい。
【００４３】
［第１〜３実施形態の変形例］
（塗料被覆金属材料）
図４に示すように、第１〜３実施形態の変形例に係る塗料被覆金属材料１Ｄは、金属材料２と、皮膜３との間に、下地皮膜６を形成させるのが好ましい。
塗料被覆金属材料１Ｄは、下地皮膜６を備えることにより、金属材料２に対する皮膜３の密着性を向上させるとともに、耐食性も向上させることができる。
【００４４】
下地皮膜６としては、従来公知のＣｒ，Ｚｒ，Ｔｉの中から選択される１種類以上を含有する皮膜を使用できる。例えば、リン酸クロメート皮膜、クロム酸クロメート皮膜、リン酸ジルコニウム皮膜、酸化ジルコニウム皮膜、リン酸チタン皮膜、塗布型クロメート皮膜、塗布型ジルコニウム皮膜などを適宜使用することができる。また、必要に応じて、これらの皮膜に有機成分を含有させてもよい。近年の環境への配慮の観点から、六価クロムを含まないリン酸クロメート皮膜や、リン酸ジルコニウム皮膜、酸化ジルコニウム皮膜、リン酸チタン皮膜、塗布型ジルコニウム皮膜を使用することが好ましい。下地皮膜６の厚さは、目安として、金属材料２へのＣｒ，Ｚｒ，Ｔｉの付着量（Ｃｒ，Ｚｒ，Ｔｉ換算値）で１０〜５０ｍｇ／ｍ2程度が好ましい。付着量が１０ｍｇ／ｍ2未満では、金属材料２の全面を均一に被覆することができず効果が十分に得られない。一方、付着量が５０ｍｇ／ｍ2を超えると、下地皮膜６自体に割れが生じやすくなる。Ｃｒ，Ｚｒ，Ｔｉ換算値は、例えば、蛍光Ｘ線法により比較的簡便かつ定量的に測定することができる。そのため、生産性を阻害することなく塗料被覆金属材料（プレコート金属板）の品質管理を行うことができる。
【００４５】
［塗料組成物および塗料被覆金属材料の製造方法］
（塗料組成物の製造方法）
塗料組成物の製造方法については、従来公知の塗料の製造方法を用いればよく、上記の各物質を所定の比率で混合し、ｐＨ調整を行うといった方法でよい。
【００４６】
（塗料被覆金属材料の製造方法）
塗料被覆金属材料は、金属材料の表面に塗料組成物を塗布し（塗布工程）、塗料組成物を塗布した金属材料２を常温乾燥あるいは焼付け処理して塗料組成物を硬化させ、皮膜を形成させる（乾燥工程）ことにより製造することができる。
【００４７】
塗布工程における塗料の金属材料への塗布方法としては、刷毛塗り、スプレー塗装、ロールコーター、カーテンフローコーター、ローラーカーテンコーター、静電塗布機、ブレードコーター、ダイコーター等いずれの方法で行ってもよいが、塗布量が均一になるとともに作業が簡便なロールコーターにより塗布するのが好ましい。
【００４８】
塗布工程における塗布は、金属材料２の表面に塗布した塗料を乾燥処理によって皮膜とした場合に、膜厚が０．２μｍ以上２０μｍ以下の範囲で形成されるように塗料の塗布量を調整するのが好ましい。膜厚をこの範囲にすることにより本発明の所望する諸効果を奏することができるだけでなく、コイル状の金属材料２にロールコーターを使用して連続的に皮膜を形成できるため、生産性に優れ、コスト的にも望ましい。なお、塗布量の調整は、例えば、ロールコーターを用いる場合、金属材料２の搬送速度、ロールコーターの回転方向と回転速度等を適切に設定することで行うことができる。
【００４９】
膜厚が０．２μｍ未満となると、皮膜３によって奏される効果を十分に得ることができないおそれがある。特に、未塗装部が生じることがあり、外観が劣るおそれがある。また、ロールコーターを用いる場合、ピックアップロールとアプリケーターロールの間の圧力を高くする必要があり、ロールの摩耗が激しくなるため好ましくない。
一方、膜厚が２０μｍを超えても、さらなる効果の向上は得られ難い。また、ロールコーターのピックアップロールによる塗料の持ち上げが不十分となり膜厚のバラツキが著しく大きくなり、外観が劣ることになるため好ましくない。なお、膜厚は、好ましくは３μｍ以上１８μｍ以下であり、より好ましくは３μｍ以上１０μｍ以下である。
【００５０】
乾燥工程における焼付け処理方法としては、前記のように塗布した塗料であれば、例えば、１６０℃以上２６０℃以下の焼付け処理温度で焼付け処理を行うのが好ましい。このような焼付け処理温度で焼付けを行うと、好適に皮膜を形成させることができる。焼付け処理温度が１６０℃未満であると、皮膜形成が不十分となり、かつ、金属材料との密着性も不十分となるため加工性が低下する可能性がある。一方、焼付け温度が２６０℃を超えると、塗料の劣化や分解が始まるため加工性および密着性が低下する可能性がある。
そして、前記した処理温度であれば、２０秒から５０秒程度の短時間焼付け処理にて、皮膜を形成させることができる。
【００５１】
なお、詳細には、第２実施形態に係る塗料組成物および第３実施形態に係る塗料組成物を用いる場合、乾燥工程では前記の焼付け処理を行うのが好ましいが、第１実施形態に係る塗料組成物を用いる場合、乾燥工程では前記の焼付け処理を行ってもよいし、常温乾燥（数時間〜数日）を行ってもよい。
【００５２】
そして、塗布工程の前に、金属材料の表面を脱脂してもよい。金属材料の表面の脱脂は、例えば金属材料の表面に酸あるいはアルカリ水溶液をスプレーした後に水洗することで行うことができる。また、塗布工程の前に、上記した下地皮膜を形成させてもよい。下地皮膜の形成方法は、例えば、クロメート処理等の従来公知の方法でよい。
【００５３】
以上に説明した本発明に係る塗料組成物を用いた塗料被覆金属材料は、所定の形状に成形してマフラーなどの自動車の排気系部材や、ガスコンロ、電子レンジ、オーブンなどの家電製品の耐熱構造部材として使用することができる。
【００５４】
なお、本発明の内容は以上に説明した内容により限定されるものではない。
例えば、本発明に係る塗料被覆金属材料は、皮膜３に着色顔料を含ませることによって、当該皮膜３に所望の色を付けることができる。着色顔料は、４００℃以上の高温でも分解や変色しない耐熱性の高い無機顔料が好ましく、例えば、カーボンブラック、酸化チタン、チタンブラック、銅・クロムブラック、コバルトブラック、マンガン・鉄ブラック、銅・マンガン・鉄ブラック、マンガン・ビスマスブラック等があり、これらの中から選択される１種類を用いることもできるし、２種類以上を混合して用いることもできる。
【００５５】
また、本発明に係る塗料被覆金属材料は、皮膜の表面に、アクリル樹脂、エチレン樹脂、エポキシ樹脂などの水性樹脂を塗布して形成させたトップコート皮膜を備えてもよい。このようにすれば、高い耐熱性を保ちながら、加工性、潤滑性、耐指紋性、耐ブロッキング性等の機能を付与することができる。
【００５６】
また、図１〜４では、塗料被覆金属材料１Ａ〜１Ｄは、板状を呈する金属材料１の片面にのみ皮膜３等が形成されているが、金属材料１の両面に皮膜２等が形成されていてもよい。
【実施例】
【００５７】
次に、本発明の要件を満たす実施例とそうでない比較例とを例示して、本発明に係る塗料組成物およびこれを用いた塗料被覆金属材料について説明する。
【００５８】
［第１実施例］
はじめに、水性樹脂と、ケイ酸塩化合物と、非イオン性界面活性剤と、を含む塗料組成物を用いた塗料被覆金属材料（第１実施形態に対応する塗料被覆金属材料）について具体的に説明する。
【００５９】
＜供試材の製造方法＞
まず、金属材料として、板厚０．３ｍｍのステンレス鋼板（ＪＩＳ  Ｇ４３０３）およびアルミニウム板（ＪＩＳ  Ｈ４０００）を使用した。そして、下地処理として、ステンレス鋼板には、酸洗した後、塗布型クロメート処理を施し、アルミニウム板には、アルカリ脱脂した後、リン酸クロメート処理を施し、ともにＣｒ換算で２０ｍｇ／ｍ２のクロメート皮膜（下地皮膜）を当該板の両面に形成させた。
【００６０】
次に、表１に示す種類の水性樹脂（有機高分子）、各種の金属イオンを含有するケイ酸塩化合物、および非イオン性界面活性剤を所定の含有量で、表１に示すｐＨとなるように混合し、各塗料を調製した。
調製した塗料を、バーコーターを用いて金属材料に塗布し（約２５０００ｍｇ／ｍ２）、焼付温度２００℃で３０秒間焼付処理を行って皮膜（片面約５μｍ）を両面に形成させ、Ｎｏ．１〜１９に係る塗料被覆金属材料（供試材）を作製した。
【００６１】
作製したＮｏ．１〜１９に係る供試材の耐熱性および安全性を次のように評価した。
＜耐熱性の評価＞
耐熱性の評価は、作製した供試材を大気中で４００℃、２４時間の加熱を行い、加熱前と比較して皮膜が消失したものを不良（×）、皮膜は残存するが皮膜剥離したものをやや不良（△）、皮膜は残存するが変色したものを良好（○）、皮膜が残存し、かつ、変色しないものを優良（◎）とした。
【００６２】
＜安全性の評価＞
安全性の評価は、耐熱性の評価中に、アクリロニトリル、亜硫酸ガス、塩化水素、塩素、クロルメチル、シアン化水素、二硫化炭素、フッ素、ブロムメチル、ベンゼン、ホスゲン、硫化水素のいずれかの毒性の強いガスが発生すると想定されるものは不良（×）、発生しないと想定されるものは良好（〇）とした。
なお、上記の毒性の強いガスの発生有無については、塗料組成による理論上の化学反応から判断した。
【００６３】
作製した供試材の耐熱性および安全性の結果を表１に示す。なお、表中の下線は本発明の要件を満たさないことを示す。
【００６４】
【表１】
2013189542.tif 000002
【００６５】
Ｎｏ．１〜１０に係る供試材は、本発明の要件を満たしていたので、耐熱性が良好あるいは優良となった。また、これらの供試材は、耐熱性を評価する際にフッ素ガスなどの毒性の強いガスを発生するとは想定されず、安全性にも優れていた。
これに対し、Ｎｏ．１１〜１９に係る供試材は、本発明の要件のいずれかを満たしていないので、耐熱性または安全性が不良となった。
【００６６】
具体的には、Ｎｏ．１１に係る供試材は、水性樹脂の種類が本発明の要件を満たさないため耐熱性が不良となった。
Ｎｏ．１２に係る供試材は、水性樹脂の種類が本発明の要件を満たさないため、塗料調製中に塗料がゲル化して、金属材料に塗装することができなかった。
Ｎｏ．１３に係る供試材は、ケイ酸塩化合物にアルカリ金属イオンが含まれていないため、耐熱性が不良となった。
Ｎｏ．１４、１５に係る供試材は、ケイ酸塩化合物１００重量部に対する水性樹脂の比率が本発明の要件を満たさないため、皮膜が成膜しないか、耐熱性が不良となった。
【００６７】
Ｎｏ．１６に係る供試材は、塗料のｐＨが７未満であるため、塗料がゲル化して金属材料に塗装することができなかった。
Ｎｏ．１７、１８に係る供試材は、水性樹脂の種類および比率が本発明の要件を満たさなかったため、安全性が不良となった。
Ｎｏ．１９に係る供試材は、水性樹脂の種類が本発明の要件を満たさないため、皮膜は残存するが皮膜剥離してしまい、耐熱性がやや不良となった。
なお、Ｎｏ．１７に係る供試材は、特許文献１に記載された発明に相当するものであり、Ｎｏ．１８に係る供試材は、特許文献２に記載された発明に相当するものである。
【００６８】
［第２実施例］
次に、水性樹脂と、ケイ酸塩化合物と、非イオン性界面活性剤と、を含むとともに、シランカップリング剤またはコロイダルシリカをさらに含む塗料組成物（第２実施形態に対応する塗料組成物）について具体的に説明する。
【００６９】
この第２実施例では、本発明の望ましい形態について調べるため、塗料の安定性（貯蔵安定性）について調べた。なお、当該特性は、本発明においてあくまで望ましい特性に過ぎないため、当該特性が優れない場合でも、第１実施例の耐熱性および安全性を満たしているものは、本発明の最低限の目的は達するものである。
【００７０】
＜供試材の製造方法＞
表２に示す種類の各種物質を所定の含有量で、表２に示すｐＨとなるように混合し、各塗料を調製することにより、Ｎｏ．２０〜３３に係る塗料組成物（供試材）を作製した。
【００７１】
＜貯蔵安定性の評価＞
貯蔵安定性の評価は、調製した塗料を４０℃で２４時間保持した後の粘度が１００００ｍＰａ・ｓを超えるものは不良（○）、粘度が１００００ｍＰａ・ｓ以下であれば良好（◎）とした。
作製した供試材の貯蔵安定性を表２に示す。
【００７２】
【表２】
2013189542.tif 000003
【００７３】
Ｎｏ．２０〜２６に係る供試材は、本発明の好ましい要件（必須の要件ではない）を満たしているので、いずれも貯蔵安定性が良好であった。
これに対し、Ｎｏ．２７〜３３に係る供試材は、本発明の好ましい要件のいずれかを満たしていないので、貯蔵安定性が不良となった。
【００７４】
具体的には、Ｎｏ．２７に係る供試材は、シランカップリング剤の官能基の種類がビニル基であったため、貯蔵安定性が不良という結果となった。
Ｎｏ．２８、２９に係る供試材は、シランカップリング剤の添加量が好ましい範囲を満たしていないので、貯蔵安定性が不良となった。
Ｎｏ．３０〜３３に係る供試材は、コロイダルシリカの粒径もしくは添加量が好ましい範囲を満たしていないので、貯蔵安定性が不良となった。
【００７５】
［第３実施例］
次に、水性樹脂と、ケイ酸塩化合物と、非イオン性界面活性剤と、を含むとともに、樹脂ビーズをさらに含む塗料組成物を用いた塗料被覆金属材料（第３実施形態に対応する塗料被覆金属材料）について具体的に説明する。
【００７６】
この第３実施例では、本発明のさらに望ましい形態について調べるため、耐熱光沢性について調べた。なお、当該特性は、本発明においてあくまで望ましい特性にすぎないため、当該特性が優れない場合でも、第１実施例の耐熱性および安全性を満たしているものは、本発明の最低限の目的は達するものである。
【００７７】
＜供試材の製造方法＞
まず、前記した第１実施例と同じ条件で、金属材料（ステンレス鋼板、アルミニウム板）の両面にクロメート皮膜（下地皮膜）を形成させた。
次に、表３に示す種類の各種物質を所定の含有量で、表３に示すｐＨとなるように混合し、各塗料を調製した。
調製した塗料を、第１実施例と同じ条件で金属材料に塗布し、皮膜を両面に形成させ、Ｎｏ．３４〜４１に係る塗料被覆金属材料（供試材）を作製した。
なお、使用した樹脂ビーズは、アクリル系微粒子であった。
【００７８】
＜耐熱光沢性の評価＞
耐熱光沢性の評価は、作製した供試材を大気雰囲気中で３００℃、１時間加熱を行い、加熱前と加熱後の板の明度Ｌ＊を色差計で測定し、加熱前後の明度Ｌ＊の差ΔＬがΔＬ＜−３、あるいは、３＜ΔＬのものを不良（○）、−３≦ΔＬ≦３のものを良好（◎）とした。
作製した供試材の耐熱光沢性を表３に示す。
【００７９】
【表３】
2013189542.tif 000004
【００８０】
Ｎｏ．３４〜３７に係る供試材は、本発明の好ましい要件（必須の要件ではない）を満たしているので、いずれも耐熱光沢性が良好であった。
これに対し、Ｎｏ．３８〜４１に係る供試材は、本発明の好ましい要件を満たしていないので、耐熱光沢性が不良となった。
【００８１】
具体的には、Ｎｏ．３８〜４１に係る供試材は、樹脂ビーズの粒径あるいは添加量が本発明の好ましい範囲を満たさないため、耐熱光沢性が不良となった。
【００８２】
以上、本発明に係る塗料組成物およびこれを用いた塗料被覆金属材料について、発明を実施する形態および実施例により詳細に説明したが、本発明の趣旨はこれらの説明に限定されるものではなく、特許請求の範囲の記載に基づいて広く解釈されなければならない。
【符号の説明】
【００８３】
１    塗料被覆金属材料
１Ａ  第１実施形態に係る塗料被覆金属材料
１Ｂ  第２実施形態に係る塗料被覆金属材料
１Ｃ  第３実施形態に係る塗料被覆金属材料
１Ｄ  第１〜３実施形態の変形例に係る塗料被覆金属材料
２    金属材料
３    皮膜
４    コロイダルシリカ
５    樹脂ビーズ
６    下地皮膜
【図１】
2013189542.tif 000005
【図２】
2013189542.tif 000006
【図３】
2013189542.tif 000007
【図４】
2013189542.tif 000008